(57)【特許請求の範囲】
【請求項１】
少なくとも１種のレーキ顔料、および当該組成物の全重量に基づいて０．０１〜０．５ｗｔ％の金属塩を含み、前記金属塩は前記レーキ顔料に先立って当該組成物に添加され、かつ、前記金属塩が前記レーキ顔料の染料への変換を阻害するのに有効な量で存在するネイルエナメル組成物を、爪に適用することを含むネイルエナメルからの爪の染色を阻害する方法。
【請求項２】
前記ネイルエナメルを１週間を超える時間爪と直接接触させる請求項１記載の方法。
【請求項３】
前記ネイルエナメルを２週間を超える時間爪と直接接触させる請求項１記載の方法。
【請求項４】
前記金属塩の量が、前記ネイルエナメル組成物の全重量の０．０１ｗｔ％から０．２ｗｔ％未満までの量で存在する請求項１記載の方法。
【請求項５】
前記金属塩がカルシウム塩である請求項１記載の方法。
【請求項６】
前記カルシウム塩が、アルカン酸カルシウム、酢酸カルシウム、塩化カルシウム、硝酸カルシウム、イソ酪酸カルシウムおよびそれらの組み合わせからなる群より選択される請求項５記載の方法。
【請求項７】
前記金属塩がカルシウム塩である請求項４記載の方法。
【請求項８】
前記カルシウム塩が、アルカン酸カルシウム、酢酸カルシウム、塩化カルシウム、硝酸カルシウム、イソ酪酸カルシウムおよびそれらの組み合わせからなる群より選択される請求項７記載の方法。
【請求項９】
前記カルシウム塩が、アルカン酸カルシウム、酢酸カルシウム、およびそれらの組み合わせからなる群より選択される請求項８記載の方法。
【請求項１０】
前記少なくとも１種のレーキ顔料が、レッドＮｏ．７である請求項１に記載の方法。
【請求項１１】
前記少なくとも１種のレーキ顔料が、レッドＮｏ．３４である請求項１に記載の方法。
【請求項１２】
前記ネイルエナメル組成物が、ニトロセルロース、ポリウレタンおよびそれらの混合物からなる群の中から選ばれる成分をさらに含む請求項１に記載の方法。
【請求項１３】
ネイルエナメル組成物の製造方法であって、
ベース組成物を作成する工程と、
前記ベース組成物を金属塩で予め処理する工程と、
前記金属塩で予め処理された前記ベース組成物にレーキ顔料を添加し、ネイルエナメル組成物を形成する工程と、
からなり、
前記金属塩は、前記ネイルエナメル組成物中に、前記レーキ顔料の染料への変換を阻害するのに有効な量で存在する、
ことを特徴とするネイルエナメル組成物の製造方法。
【請求項１４】
ネイルエナメル組成物であって、
ベース組成物を作成する工程と、
前記ベース組成物を金属塩で予め処理する工程と、
前記金属塩で予め処理された前記ベース組成物にレーキ顔料を添加し、前記ネイルエナメル組成物を形成する工程と、
により製造され、
前記金属塩は、前記ネイルエナメル組成物中に、前記レーキ顔料の染料への変換を阻害するのに有効な量で存在する、
ことを特徴とするネイルエナメル組成物。
【発明の詳細な説明】
【０００１】
【発明の属する技術分野】
本発明は、着色された化粧料組成物に関する。特に、本発明は、１以上の顔料、特にレーキ顔料を有する改善された着色組成物に関する。着色組成物は、ブラッシュ（ｂｌｕｓｈ）、ファンデーション、口紅、またはネイルエナメルであり得る。
【０００２】
本発明はさらに、レーキ顔料のその対応染料への変換を防止するための方法に関する。より詳しくは、本発明は、化粧料組成物の色のシフトを減少させる方法；着色されたネイルエナメルによる爪の染色を減少させる方法；および／または化粧料組成物の安定性を改善もしくは増加させる方法に関する。
【０００３】
【従来の技術】
着色された化粧料組成物は当該技術において公知である。時間経過による色の変化についての着色された化粧料組成物の不安定性は、化粧料製造者と消費者の両方にとって特に望ましからぬことである。色に基づいて特定の着色された化粧料を購入する消費者は、化粧料が後に異なる色合い／色相になるとき落胆する。このことが起きるとき、それは、製造者に対する負の印象を反映させる。加えて、不安定である着色された化粧料組成物は、製造者に物流上の問題を提起する。もし化粧料組成物が少しも安定でない場合には、製造者は、運送および貯蔵のために短い時間しか持たない。さらに、その化粧料組成物は、より短い商品寿命しか持たないであろう。消費者と製造者は、特に色の変化／シフトおよびそのような色の変化／シフトに対する感受性についてよりすぐれた安定性を有する組成物を望み、そのような組成物から利益を引き出すであろう。
【０００４】
加えて、特に長い時間爪と直接接触で、着色されたネイルエナメルをつけるとき、特に、ネイルエナメルが、例えば、赤、ワイン色または茶色のような暗い色および／または深い色であるとき、爪は、しばしば染色されるようになる。そのような染色を避けるために、着色されたネイルエナメルを適用する前に爪にプライマー／ベースコートを適用しなければならないことにより、消費者は現在不便を感じている。
【０００５】
消費者および化粧料組成物製造者は、着色された組成物で起こる色のシフトを減少させる化粧料組成物および／または化粧方法、および／または爪の染色の減少をもたらすネイルエナメル組成物を望み、それらから利益を得るであろう。それらの利益は、本発明の組成物および方法により提供される。
【０００６】
【発明が解決しようとする課題】
本発明の目的は、レーキ顔料の変換を防止し、減少させ、および／または阻害するのに有効な量の金属塩を有する着色組成物を提供することである。
【０００７】
もう１つの目的は、レーキ顔料の染料への変換を防止し、減少させ、および／または阻害する方法を提供することである。
【０００８】
本発明のさらにもう１つの目的は、着色組成物の色のシフトまたは色の損失を防止し、減少させ、および／または阻害する方法を提供することである。
【０００９】
もう１つの目的は、長い時間経過後もネイルエナメルとの直接接触による爪の表面の染色を防止し、減少させ、および／または阻害する方法を提供することである。
【００１０】
【課題を解決するための手段】
本発明のそれらのおよび他の目的および利点は、レーキ顔料の変換を防止または阻害するのに有効な量の金属塩で化粧料ベースを予め処理することにより達成される。
【００１１】
【発明の実施の形態】
本発明は、レーキ顔料を含む着色された組成物に関する。「レーキ顔料」は、複合（ｈｙｂｒｉｄ）顔料である。一般的に、「顔料」という用語は不溶性である着色料を指称する。一般的に、「染料」は、通常、水または少なくとも親水性であるその媒体に可溶性である。
【００１２】
顔料は、様々の理由のために着色化粧料産業においてより有用である。１つの理由としては、染料は媒体に可溶性であり、可溶性は不安定性の増加に関連する。時間経過後、この不安定性は、色の減衰をもたらす染料の分解をもたらし得る。染料をより不溶性にするために、染料は、「レーキ」顔料を生成するように当該技術において公知の方法により「レーキ」とされる。レーキ顔料は、有機塩を生成するように染料をイオン交換に供することにより生成されうる。結果として、レーキ顔料は、染料成分を有する複合顔料である。そのようなレーキ顔料の非限定的な例には、レッドＮｏ．７およびレッドＮｏ．３４のようなカルシウムレーキが含まれる。
【００１３】
時間経過後、および特に極性溶媒中で、レーキ顔料は染料に変換し得る。この変換はいくつかの理由のために起こり得る。組成物の極性成分は、レーキ顔料からもとのイオンを抽出し得ると確信される。組成物の他の成分に応じて、染料が生じ得、または別のイオンが置換され得、異なるレーキ顔料が生成し得るであろう。いずれにせよ、組成物はもはやもとの色を持たない。
【００１４】
レーキ顔料のこの変換は、２以上の不利な影響を有する。元の意図された色からの色のシフトは望ましくないけれども、その変換により染料が生じると、溶媒中の染料の溶解性の増加は色のシフトを増幅する。というのは、染料は、このとき配合物全体に広がるからである。加えて、ネイルエナメルにおけるレーキ顔料から染料への変化は、長時間爪と直接接触したままのとき、ネイルエナメルの爪を染色する傾向を増加させる。
【００１５】
もとのレーキ顔料から異なるレーキ顔料への変換でさえ、不利益無しにはすまない。例えば、着色された組成物は、その組成物に明るいチェリーレッドを付与するカルシウムレーキ顔料（例えば、カルシウムレーキレッドＮｏ．７）を含み得るであろう。たとえカルシウムがナトリウムイオンと置換されても、色の変化はいまだ起こる。これは望ましくないことである。
【００１６】
本発明者は、思いがけず、所望のレーキ顔料の変換が、レーキ顔料を導入する前に化粧料ベースを予め処理することにより防止され、減少し、および／または阻害され（本明細書では、全ては、個別に、そしてまとめて「阻害された」または「阻害する」または「阻害している」と呼ばれる）得ることを発見した。本発明者は、いずれか１つの理論により拘束されることを望まないけれども、有効量の金属塩が、レーキ顔料の添加の前に化粧料ベースに添加されるとき、金属塩は、（１）レーキ顔料と反応するであろうベースの成分と反応し、そのため、染料へのレーキ顔料の変換を引き起こすかまたは、（２）顔料化されたレーキのイオンがレーキ顔料から解離する傾向が少なくなるように化粧料ベースの平衡を変化させるかのいずれかであると確信する。
【００１７】
化粧料ベースがレーキ顔料の添加の前に予め処理されていることが重要である。レーキ顔料がすでに変換している着色組成物への金属塩の添加は、レーキ顔料を元の状態に回復させる変換の逆転をもたらさないであろうことが見出されている。
【００１８】
本発明の組成物において用いられ得る金属塩の例には、アルカン酸カルシウム、酢酸カルシウム、塩化カルシウム、硝酸カルシウム、イソ酪酸カルシウムまたはそれらのいずれかの組み合わせのようなカルシウム塩が含まれる。金属塩がカルシウム塩であるとき、アルカン酸カルシウムおよび酢酸カルシウムが好ましい。
【００１９】
組成物がネイルエナメルであり、金属塩がアルカン酸カルシウムであるとき、金属塩は、好ましくは、組成物の全重量の約０．０１重量パーセント（ｗｔ％）から約０．５％、およびより好ましくは、約０．０１から約０．２ｗｔ％未満の量で存在する。有効量未満の金属塩は、レーキ顔料のわずかな色の減衰をもたらし得るし、一方、あまりに多くの金属塩は、レーキ顔料の沈殿をもたらし得る。より高いレベルの金属塩は、化粧料組成物の不利な審美性と物理的特性に結びつく。例えば、ネイルエナメル中のあまりに多くの金属塩は、特にレオロジー改変剤がステアリルアルコニウムヘクトライトであるとき、光沢の消失および／またはレオロジー改変剤の不安定性のようなより望ましからぬ審美性をもたらし得る。また、あまりに多くの金属塩は、金属塩の沈殿および／または組成物のざらざらした感触をもたらし得る。
【００２０】
本発明において用いられる金属塩の量は、当業者により変化させられ得る。例えば、もしアルカン酸カルシウムのようなより大きな分子量を有する第１の金属塩が、例えば、塩化カルシウムのような同じ化学量論を有する第２の金属塩と置き換えられるならば、第１の金属塩の重量パーセントは、それに従って増加すべきである。また、もし組成物がレーキ顔料の変化を激化させる多数の成分（例えば、ニトロセルロース、ポリウレタン）を含むならば、そのときは、金属塩の量は、それに従って増加すべきである。
【００２１】
本発明は、例１においてさらに例示される。
【００２２】
【実施例】
例
２相滴定方法の手順は以下のとおりである。
【００２３】
１．  ６０ｍｌの脱イオン水を体積測定シリンダー（「メスシリンダー」）に加える。
【００２４】
２．  ３０ｇの酢酸エチルを同じメスシリンダーに加える。
【００２５】
３．  単色ネイルエナメルの着色溶液を加える。
【００２６】
４．  メスシリンダーにふたをして、１５秒間激しく振り、次いで、静置させ、観察する。
【００２７】
従来のネイルエナメルがメスシリンダーに加えられ、２相滴定に供された（試料Ｉ）。第２のメスシリンダーには、同じネイルエナメルが加えられたが、しかし、そのネイルエナメルはまず、本発明によりカルシウム塩溶液（２重量％）で処理された（試料ＩＩ）。
【００２８】
図１において示されているように、試料Ｉ（左）は、水相に目立つ赤色の色相を示し、レーキ顔料が水溶性染料に変換されたことを示す。水相の色の変化は、水相に滲出する変換された染料および遊離染料（以前はレーキ顔料に付着していた）による。対照的に、カルシウム塩を含む試料ＩＩ（右）は、水相に目立つほどの染料を「滲出」させない。加えて、試料Ｉは試料ＩＩと比較するとよりオレンジ色の色相を有し、試料ＩＩは、より暗いより赤色の色相を有する。
【００２９】
次いで、少量の水相をそれぞれのメスシリンダーから取り出し、ＵＶ−可視光分光光度計（島津により製作されたモデルＵＶ−１６０１）を用いて、吸光度を測定した。より小さな吸光度値は、より少ない染料が水相中に存在することを反映する。
【００３０】
ＵＶ−可視光分光光度計を用いての吸光度データは以下の通りである。
【００３１】
試料          波長          吸光度
Ｉ            ５１３        ０．４２０３
ＩＩ          ５０２        ０．０１０４
図１は、試料ＩＩの吸光を示し、試料ＩＩの吸光には、従来のネイルエナメル、すなわち、試料Ｉの２相滴定系の水相により示される吸光度と比較して分光光度計試験の際に起こる吸光度に歴然とした減少がある。
【００３２】
本発明は、限定されないが、ブラッシュ、ファンデーション、口紅、およびネイルエナメルを含む広い範囲の着色化粧料組成物製品形態について有用である。
本発明で想定されるそれらのタイプの化粧料組成物の中で、赤の色相は、本発明により特に利益を得ることが特記されるべきである。というのは、そのような赤色のレーキ顔料は、特に変換に対する感受性が高いからである。また、赤のレーキ顔料は、典型的には、少量で用いられる。従って、それらのレーキ顔料の色の少しの変化は増幅され、化粧料組成物の色全体に大きなインパクトを有する。
【００３３】
本発明の別の態様では、本発明は、長時間爪と直接接触した後でさえ、爪を染色しないネイルエナメル組成物を提供する。本発明の「長い」という用語は、約１週間を超える時間、より好ましくは、約２週間を超える時間を称する。「長い」という用語は、マニュキアの第１の適用が取り除かれ、同じ日に別のマニュキアと置き換えられたときも含む。
【００３４】
上記のように、そして例１で示されたように、レーキ顔料の変換を阻害する本発明の能力は、特に時間経過後、化粧料組成物の色のシフトを減少させる。しかしながら、レーキ顔料が染料に変換すると、特にネイルエナメルが爪と直接接触するとき、そして特に直接接触が約２週間を超える時間であるとき、染料の親水性特性は、爪の高程度の着色をもたらす。
【００３５】
従って、金属塩によるネイルエナメル化粧料ベースの予めの処理は、爪の染色を阻害する有用な方法を提供する。
【００３６】
前述の記載は本発明の単なる例示であることが理解されるべきである。様々の代替および修正が、本発明から逸脱することなく当業者により案出され得る。従って、本発明は、特許請求の範囲に含まれる全てのそのような代替、修正、および変形を包含することが意図される。
【図面の簡単な説明】
【図１】例１に記載される２相滴定試験を例示する２本のメスシリンダーのカラー写真。先行技術の組成物は左側にあり、一方、本発明の組成物は右側にある。
【図２】本発明の着色された組成物について図１で描写されている２相滴定試験の水相について測定された吸光度のレベルを示すグラフ。
【図３】従来技術の着色された組成物について図１で描写されている２相滴定試験の水相について測定された吸光度のレベルを示すグラフ。
【図１】
0004776862.tif 000002
【図２】
0004776862.tif 000003
【図３】
0004776862.tif 000004